КЕРАМИЧЕСКАЯ МАССА
CERAMIC MASS

Изобретение относится к области технологии силикатов и касается составов керамических масс для производства керамического кирпича.
Известна керамическая масса следующего состава, мас.%: глина тугоплавкая 20,0-30,0; кварциты 70,0-80,0 [1].
Задачей изобретения является повышение прочности кирпича, полученного из керамической массы.
Технический результат достигается тем, что керамическая масса, содержащая глину тугоплавкую, кварциты, дополнительно содержит пегматит при следующем соотношении компонентов, мас.%: глина тугоплавкая 20,0-40,0; кварциты 35,0-45,0; пегматит 25,0-35,0.
2
2
3
2
2
3
2
2
2
2
3
2
3
2
2
В составе керамической массы могут быть использованы: глины тугоплавкие, содержащие, мас.%: SiO 42,0-80,0; АlО 13,0-35,0; ТiO 0,3-1,6; FeО 1,2-11,0; СаО от следов до 1,7; MgO 0,2-1,6; NaO 0,1-3,6; КО 0,1-4,4; ппп 2,6-15,7; кварциты, химический состав которых представлен, главным образом, кварцем; пегматиты, включающие, мас.%: SiO 72,88; FеО 0,17; АlO 15,1; СаО 0,87; MgO 0,18; КО 7,1; NaО 3,34; п.п.п.0,36.
В таблице приведены составы керамической массы.
Таблица
Компоненты
Состав, мас.%:
1
2
3
Глина тугоплавкая
20,0
30,0
40,0
Кварцит
45,0
40,0
35,0
Пегматит
35,0
30,0
25,0
Предел прочности при сжатии, МПа
~65
~65
~65
2
Пегматит и кварцит размалывают до получения порошков с удельной поверхностью 2000-4000 см/г, добавляют измельченную глину и смешивают. Массу увлажняют до 8-13 % и прессуют из нее кирпич, который обжигают при температуре 1050-1150°С.
Источники информации
1. SU 1542932, С04В 33/00, 1990.